(57)【要約】    【課題】  ある温度環境に保持された光ディスクを別の温度環境にある光ディスク駆動装置に装着したときに、光ディスクが瞬間的に反ることを抑制する。    【解決手段】  光ディスク駆動装置内に設けられた保持手段４２によって保持される光ディスク用基板１であって、保持手段４２に当接する当接領域４０が、他の非当接領域１４よりも低熱伝導である。【選択図】図１４
2006134465.tif 000002
【特許請求の範囲】
【請求項１】
光ディスク駆動装置内に設けられた保持手段によって保持される光ディスク用基板であって、
保持手段に当接する当接領域が、他の非当接領域よりも低熱伝導であることを特徴とする光ディスク用基板。
【請求項２】
前記低熱伝導な当接領域は、粗面によって構成されていることを特徴とする、請求項１記載の光ディスク用基板。
【請求項３】
前記当接領域での粗面は、多数の微小な突起によって形成されていることを特徴とする、請求項２記載の光ディスク用基板。
【請求項４】
前記当接領域での粗面は、溝によって形成されていることを特徴とする、請求項２記載の光ディスク用基板。
【請求項５】
前記低熱伝導な当接領域は、多数の微小な気泡を含む発泡体によって構成されていることを特徴とする、請求項１記載のディスク用基板。
【請求項６】
前記低熱伝導な当接領域は、低熱伝導材料からなる微粒子を多数含む層によって構成されていることを特徴とする、請求項１記載の光ディスク用基板。
【請求項７】
記録層が円盤状光ディスク用基板の第一面上に形成される光ディスクであって、
該光ディスクは、
第一面の中心近傍に位置して、記録層が形成されていない第一の非記録領域と、
該第一の非記録領域の外周に位置して、記録層が形成されている第一の記録領域と、を備え、
前記第一の非記録領域の少なくとも一部分が、第一の記録領域よりも低熱伝導であることを特徴とする光ディスク。
【請求項８】
前記第一面の反対側に位置する第二面の中心近傍に位置する第二の非記録領域の少なくとも一部分も、前記第一の記録領域よりも低熱伝導であることを特徴とする、請求項７記載の光ディスク。
【請求項９】
前記低熱伝導な非記録領域は、粗面によって構成されていることを特徴とする、請求項７又は８記載の光ディスク。
【請求項１０】
前記非記録領域での粗面は、多数の微小な突起によって形成されていることを特徴とする、請求項８記載の光ディスク用基板。
【請求項１１】
前記非記録領域での粗面は、溝によって形成されていることを特徴とする、請求項８記載の光ディスク用基板。
【請求項１２】
前記低熱伝導な非記録領域は、多数の微小な気泡を含む発泡体によって構成されていることを特徴とする、請求項７又は８記載のディスク用基板。
【請求項１３】
前記低熱伝導な非記録領域は、低熱伝導材料からなる微粒子を多数含む層によって構成されていることを特徴とする、請求項７又は８記載の光ディスク用基板。
【請求項１４】
前記非記録領域は、光ディスク駆動装置内に設けられた保持手段によって保持されることを特徴とする、請求項７記載の光ディスク。
【請求項１５】
光ディスクを再生あるいは記録する光ディスク駆動装置内部で光ディスクを保持するためのクランパであって、
光ディスクに当接する面が粗面であることを特徴とする光ディスク駆動装置のクランパ。
【請求項１６】
光ディスクを再生あるいは記録する光ディスク駆動装置内部で光ディスクを保持するためのクランパであって、
光ディスクに当接する面の少なくとも一部分に、低熱伝導部材が配置されていることを特徴とする光ディスク駆動装置のクランパ。
【請求項１７】
前記低熱伝導部材の熱伝導率は、光ディスク用基板の熱伝導率より低いことを特徴とする、請求項１６記載の光ディスク駆動装置のクランパ。
【発明の詳細な説明】
【技術分野】
【０００１】
本発明は、円盤状基板の第一面上に記録層が形成された、いわゆる単板構造の光ディスクに関する。本発明は、詳しくは、光ディスクと温度差のある光ディスク駆動装置内に光ディスクを装着した直後に発生する光ディスクの瞬間的な反りを抑制する光ディスク用基板、光ディスク及び光ディスク駆動装置のクランパに関する。
【背景技術】
【０００２】
近年、情報記録の分野においては、光学的記録方式に関する研究が行われている。この光学的記録方式は、非接触で記録や再生が行えること、磁気記録方式に比べて一桁以上も高い記録密度が達成できること、再生専用型や追記型や書換可能型のそれぞれのメモリー形態に対応できること等の利点を有している。そして、光学的記録方式は、大容量のファイルを安価に実現する方式として、産業用や民生用における幅広い用途が検討されている。
【０００３】
再生専用型の記録媒体としては、デジタルオーディオディスクや光学式ビデオディスク等の光ディスクが普及している。書換可能型の記録媒体としては、光磁気ディスク等の光ディスクが普及している。  
【０００４】
上記光ディスクは、いずれも、ポリカーボネート等の樹脂材料からなる透明な円盤状の光ディスク用基板上に、各種機能膜からなる記録層が形成された構成となっている。  
【０００５】
さらに、いずれの光ディスクにおいても、記録層への水分の侵入による腐食防止や、多重干渉による信号増大を目的に、記録層の上層及び／又は下地層として、ＳｉＮ，ＳｉＯ等よりなる誘電体膜が形成されることが多い。  
【０００６】
また、いずれの光ディスクにおいても、反射膜が形成されることが多い。この反射膜としては、高反射率であって熱的に良導体であるアルミニウムが使用されることが多い。  
【０００７】
なお、再生専用型の光ディスクにおいては、光ディスク用基板の表面に情報信号を表す凹凸部を形成し、その上に機能膜として反射膜を設けるようにして上記凹凸部と反射膜とによって記録層を形成している。  
【０００８】
これらの光ディスクは、一枚で使用されて第一面のみに記録層を有する単板タイプのものと、第一面に記録層を有する光ディスクを二枚貼り合わせて表面及び裏面の両方から記録再生することのできる複板タイプのものとがある。
【０００９】
ところで、上記のような光ディスクにおいては、その接線方向（周方向）及び径方向に反りが生じることがある。
【００１０】
光ディスクでの反りは、以下のような理由によるものと考えられている。すなわち、光ディスク用基板として使用されるポリカーボネート等の樹脂材料は、周囲環境の温度が変動するときに、体積が膨張あるいは収縮するという性質を有している。一方、記録層としての金属膜や誘電体膜等も、周囲環境の温度変動によって体積が膨張あるいは収縮するが、その膨張率は樹脂基板のそれと比較して１〜２桁も小さい値である。従って、周囲環境の温度が上昇した場合、樹脂基板と記録層との間で膨張あるいは収縮の度合いが異なっているために、光ディスクに反りが発生する。なお、接線方向（周方向）の反りは径方向の反りと比較して非常に小さい。そのために、一般に、光ディスクの反りは、径方向の反りのみを考慮している。
【００１１】
このように光ディスクに反りが生じると、情報の記録あるいは再生時において光ディスクに対して対物レンズから照射されるレーザ光が、基板に対して垂直方向に入射しなくなる。その結果、反射光は、対物レンズ等の光学検出系に正確に戻らなくなり、サーボ制御や信号の記録あるいは再生が正しく行われなくなる。  
【００１２】
なお、光ディスクの反り量は、水平方向の基準面に対する光ディスク用基板の記録層形成面の反り角θにより表される。
【００１３】
基板の記録層形成面と、当該記録層形成面の反対側に位置する第二面とは平行であることから、上記記録層形成面の反対側に位置する第二面の反り角は記録層形成面の反り角と同じである。  
【００１４】
そこで、上記のような周囲環境の温度変化による光ディスクの反りの発生を抑えるために、基板の記録層形成面の反対側に位置する第二面上に、熱膨張係数の小さい無機材料からなる透明薄膜、例えばリチウム酸化物や酸化アルミニウムや二酸化珪素や酸化チタン等を形成し、記録層としての金属膜や誘電体膜等の無機材料膜と上記無機材料よりなる透明薄膜とで光ディスク用基板の両側を挟み込むという手法も提案されている（例えば、特許文献１参照。）。  
【００１５】
また、主面の中心部近傍に、基板材料よりも熱膨張係数の小さい材料からなる円盤状の反り防止板を配置するという方法も提案されている（例えば、特許文献２参照。）。
【００１６】
【特許文献１】特開平４−１９５７４５号公報
【特許文献２】特開平８−３２１０７９号公報
【００１７】
しかしながら、上述した特許文献１及び２は、ある温度環境下に長期間保持された後の光ディスクの反り、いわば光ディスクの信頼性を問題にしている。このような長期間保持後の反りのほかに、ある温度環境から別の温度環境に移された直後において、瞬間的な反りが発生することを本出願人は見出した。
【００１８】
図１に示すような、光ディスク用基板１の第一面側に記録層２及び保護層３を形成するとともに、記録層２の反対側の第二面に反り防止膜４を形成した光ディスク１０が準備される。光ディスク１０を２５℃の恒温槽に静置して光ディスク１０の全体の温度を２５℃にしたあと、長時間の駆動によって６０℃に暖まった光ディスク駆動装置に光ディスク１０が素早く装着される。光ディスク駆動装置に装着された光ディスク１０は、図２に示すように、クランパ４２とターンテーブル４４との間で保持される。そして、光ディスク１０が光ディスク駆動装置に装着された瞬間から、光ディスク１０が反る様子を経時的に測定した。
【００１９】
図３は、従来技術に係る光ディスク１０の反り変化の測定結果を示している。２５℃における光ディスク１０の反り状態を０すなわち基準としている。光ディスク１０が記録層２の側に凸状に反った場合にはマイナスの値で表記している。光ディスク１０が反り防止膜４の側に凸状に反った場合にはプラスの値で表記している。６０℃に保持された光ディスク駆動装置に光ディスク１０を装着した瞬間、光ディスク１０が急激に反り防止膜４の側に約０．３度の角度で凸状に反り返る。その後、光ディスク１０が緩やかに記録層２の側に（すなわち反対側に）約０．３度の角度で凸状に反っている。
【００２０】
ところで、光ディスク１０を光ディスク駆動装置に装着してから光ディスク１０のスキャンを開始することのできるまでの立ち上がり時間を短縮することが要望されている。この立ち上がり時間を短縮すればするほど、光ディスク１０の瞬間的な反りの影響が顕著に出てしまう。その結果、記録あるいは再生を正確に行うことが困難になるという問題がある。
【発明の開示】
【発明が解決しようとする課題】
【００２１】
したがって、本発明の解決すべき技術的課題は、ある温度環境に保持された光ディスクを別の温度環境にある光ディスク駆動装置に装着したときに、光ディスクが瞬間的に反ることを抑制する光ディスク用基板、光ディスク及び光ディスク駆動装置のクランパを提供することである。
【課題を解決するための手段および作用・効果】
【００２２】
上記技術的課題を解決するために、本発明によれば、以下の光ディスク用基板、光ディスク及び光ディスク駆動装置のクランパが提供される。
【００２３】
すなわち、本発明に係る光ディスク用基板は、光ディスク駆動装置内に設けられた保持手段によって保持される光ディスク用基板であって、保持手段に当接する当接領域が、他の非当接領域よりも低熱伝導であることを特徴としている。
【００２４】
上記光ディスク用基板において、光ディスク駆動装置の保持手段に当接する当接領域が、他の非当接領域よりも低熱伝導であるので、光ディスク用基板が他の部材に接触しても、他の部材との間で熱の移動が起こりにくくなっている。光ディスク用基板に記録膜が形成された光ディスクが光ディスク駆動装置内に装着される場合、光ディスクは光ディスク駆動装置の保持手段によって保持される。光ディスク駆動装置が暖まっているとき、装置内部の空気や構成部材は比較的高温（例えばおおよそ６０℃）になっている。空気はその熱伝導率が低いために、空気を介して光ディスクに熱が伝わるまでには少し時間がかかる。これに対して、金属や樹脂等が成形された構成部材は、一般に熱伝導率が高いために、熱を瞬間的に伝える。構成部材の一つである保持部材を介して光ディスクが保持されると、保持部材の熱が光ディスクに瞬間的に伝わる。保持部材に接触した領域は瞬間的に高温になり、保持部材に接触することなく空気に接触している領域は緩やかに低温から高温に変化する。光ディスク駆動装置に装着された光ディスクではこのような温度の高低ができているために、温度分布に起因した反りが発生する。しかしながら、本願発明のように、光ディスク用基板の当接領域を低熱伝導な要素とすることによって、保持部材からの急激な伝熱を防止することができる。その結果、温度環境の変化に伴って光ディスクが瞬間的に反ることを抑制することができる。
【００２５】
前記低熱伝導な当接領域は、粗面によって構成することができる。粗面化された当接領域の表面は、微視的な凹凸が形成されている。この凸部分と凹部分との隙間には、低熱伝導率の空気の層が存在している。それとともに、保持部材が当接領域に対して面状に接触するのではなく点状に接触する。したがって、保持部材からの熱が当接領域に伝わりにくくなっている。
【００２６】
当接領域での粗面は、多数の微小な突起や溝によって形成することができる。
【００２７】
上記粗面化は、当接領域の表面に薄い空気の一層が形成されていることとほとんど等価な構成であると考えられるが、低熱伝導な当接領域を、多数の微小な気泡を含む発泡体によって構成することもできる。気泡中には低熱伝導率の空気が存在していることから、多数の微小な気泡を含む発泡体は、複層の空気層が形成されていると考えられる。したがって、保持部材からの熱が当接領域に伝わりにくくなっている。
【００２８】
低熱伝導な当接領域を、低熱伝導材料からなる微粒子を多数含む層によって構成することができる。例えば、セラミックビーズ等の低熱伝導の微粒子を樹脂中に分散させた塗料を当接領域に塗布した構成とすることができる。
【００２９】
また、記録層が円盤状光ディスク用基板の第一面上に形成される光ディスクであって、該光ディスクは、第一面の中心近傍に位置して、記録層が形成されていない第一の非記録領域と、該第一の非記録領域の外周に位置して、記録層が形成されている第一の記録領域と、を備え、前記第一の非記録領域の少なくとも一部分が、第一の記録領域よりも低い熱伝導率を有するように構成されている光ディスクが提供される。
【００３０】
上述した光ディスク用基板では、当接領域が低熱伝導であるようになっていたが、基板の当接領域が光ディスクの非記録領域に実質的に対応する。したがって、光ディスク用基板と同様に、第一の非記録領域の少なくとも一部分が、第一の記録領域よりも低熱伝導であるので、保持部材からの急激な伝熱が防止されて、その結果、温度環境の変化に伴って光ディスクが瞬間的に反ることを抑制することができる。
【００３１】
光ディスク用基板の当接領域及び光ディスクの非記録領域を低熱伝導な要素とする一方、光ディスク駆動装置の保持手段も低熱伝導な要素とすることは有効である。すなわち、光ディスクを再生あるいは記録する光ディスク駆動装置内部で光ディスクを保持するためのクランパであって、光ディスクに当接する面を粗面にしたり、光ディスクに当接する面の少なくとも一部分に、低熱伝導部材を配置したクランパが提供される。
【発明を実施するための最良の形態】
【００３２】
以下に、本発明の一実施形態に係る光ディスク用基板及び光ディスクについて、図１、４、５及び１４を参照しながら詳細に説明する。
【００３３】
図４は、本発明の一実施形態に係る光ディスク用基板の概略図である。図５は、図４に示した光ディスク用基板の一部破断断面図である。図１は、光ディスク用基板上に各種薄膜が形成された光ディスクの一般的な構成を示す断面図である。図１４は、光ディスクが光ディスク駆動装置の保持手段であるクランパで把持されている様子を模式的に説明する図である。
【００３４】
図４に示すように、ポリカーボネート等の樹脂材料からなる光ディスク用基板１は、いわゆるレコード盤のような円盤形状をしている。光ディスク用基板１の中心には、貫通したセンターホール６が設けられている。
【００３５】
センターホール６の外周領域には、後述する低熱伝導要素１２が配設されている。この低熱伝導要素１２が設けられた低熱伝導領域５０には、後述する記録層２等が形成されることはない。したがって、光ディスク用基板１が光ディスク１０として構成されたときには、低熱伝導要素１２の設けられた低熱伝導領域５０は、非記録領域１６の全部又は一部分を構成する。低熱伝導要素１２の設けられた低熱伝導領域５０のさらなる外周には、低熱伝導要素１２よりも熱伝導率が高い光ディスク用基板１の基体領域１４が設けられている。この基体領域１４は、平滑面であり、後述する記録層２等が形成されることになっている。したがって、光ディスク用基板１が光ディスク１０として構成されたときには、基体領域１４は記録領域１８と実質的に等価であり、クランパ４２で把持されることはない。低熱伝導要素１２の設けられた低熱伝導領域５０の一部又は全部は、光ディスク駆動装置に装着されて光ディスク１０として使用されるときには、クランパ４２で把持される当接領域４０として使用される。
【００３６】
光ディスク用基板１の一般的な形状は、厚みが１．１ｍｍであり、直径が１２０ｍｍであり、センターホール６の直径が１５ｍｍであり、低熱伝導領域５０の外径すなわち基体領域１４の内径が３０ｍｍである。
【００３７】
図１に示すように、光ディスク用基板１の基体領域１４すなわち記録領域１８には、記録層２等の薄膜が公知の薄膜形成プロセスによって形成される。光ディスク用基板１の第一面７の基体領域１４には、記録層２及び保護層３が形成される。そして、第一面７の反対側に位置する第二面８の基体領域１４には、反り防止膜４が形成されて、光ディスク１０が完成される。
【００３８】
光ディスク１０は、光ディスク駆動装置のトレイに装着される。トレイ内では、光ディスク１０が、様々な形態によって保持されながら、回転軸５を中心に回転駆動される。例えば、図１４に示すように、光ディスク１０は、駆動モーターによって回転駆動されるターンテーブル４４と、光ディスク１０をターンテーブル４４の側に押圧する平板状のクランパ（保持手段）４２との間で挟持された状態で回転駆動される。このとき、円環状の低熱伝導領域５０（すなわち非記録領域１６）において円板状のクランパ４２が光ディスク１０に当接した状態で光ディスク１０が挟持されている。あるいは、回転シャフト４６から径方向に弾性的に出没自在のボール状突出体（保持手段）と、ターンテーブル４４との間で光ディスク１０が把持される構成であってよい。このとき、センターホール６の側周面と第二面の低熱伝導領域５０とによって画定する縁部がボール状突出体に弾性的に係着した状態で、光ディスク１０が把持されている。なお、低熱伝導領域５０がクランパ４２によって保持されることによって、低熱伝導領域５０が当接領域４０となる。
【００３９】
室温（例えば２５℃）であった光ディスク駆動装置が長時間に作動すると、モーター等の駆動部材から発生した熱が装置内部に貯留するために、光ディスク駆動装置の内部は、おおよそ６０℃の一定温度に均衡する。測定用の光ディスク１０を２５℃の恒温槽内に２４時間保存して、光ディスク１０を２５℃の一定温度にする。２５℃の恒温槽に保持された光ディスク１０の反り量が測定される。また、２５℃に保持された光ディスク１０を直ぐに６０℃に保たれた光ディスク駆動装置に移し替えて、装着直後からの光ディスク１０の反り量が時系列的に測定される。
【００４０】
なお、得られた測定結果は、２５℃における光ディスク１０の反り状態を０すなわち基準としている。光ディスク１０が記録層２の側に凸状に反った場合にはマイナスの値で表記している。光ディスク１０が反り防止膜４の側に凸状に反った場合にはプラスの値で表記している。
【００４１】
以下、光ディスク用基板１の低熱伝導要素１２に関する様々な具体的な実施例について詳細に説明する。
【実施例１】
【００４２】
図６に示すような、断面が矩形形状をした溝２１を同心円状に形成した低熱伝導要素１２を有する低熱伝導領域５０を非記録領域１６に設けた。センターホール６の外周端部（すなわち非記録領域１６の内周端部）から非記録領域１６の外周端部までの径方向の１５ｍｍの領域において、幅０．８ｍｍ、深さ０．１ｍｍの５本の溝２１を、１．５ｍｍピッチで形成した。このような溝２１は、光ディスク用基板１の第一面７及び第二面８の非記録領域１６にそれぞれ形成した。このような複数の微小な溝２１が形成された低熱伝導領域５０は、粗面となっている。そして、これらの複数の微小な溝２１が粗面化手段として用いられている。この場合、非記録領域１６のおおよそ半分の領域に、低熱伝導領域５０が形成されている。なお、光ディスク用基板１を切削工具で切削加工したり、光ディスク用基板１を研削工具で研削加工したり、溝２１に対応する凸条があらかじめ形成された金型でプレス成形あるいは射出成形したりすることによって、溝２１を形成することができる。
【００４３】
この光ディスク用基板１から図１に示したような構成の光ディスク１０を作成した。すなわち、光ディスク用基板１の第一面７の基体領域１４には、例えば、銀合金と亜鉛合金等が積層された記録層２（２００ｎｍ厚）、例えばアクリレート樹脂からなる保護層３（１００ミクロン厚）を形成した。そして、第一面７の反対側に位置する第二面８の基体領域１４には、例えば、窒化シリカ等からなる反り防止膜４（２０ｎｍ厚）を形成して、光ディスク１０を完成した。
【００４４】
このようにして作成された光ディスク１０に関して、上述した方法に従って、２５℃の恒温槽での反り具合と、おおよそ６０℃の光ディスク駆動装置内での反り具合とをそれぞれ経時的に測定し、その結果を図１５に示した。ここで、横軸は、２５℃に保持された光ディスク１０を６０℃の光ディスク駆動装置のトレイに装着してからの経過時間（分）である。縦軸は、２５℃の恒温槽での反り具合を基準としたときの、６０℃の光ディスク駆動装置内での反り具合の相対的な反り変化量（度）である。なお、低熱伝導領域５０がクランパ４２によって保持されることによって、低熱伝導領域５０が当接領域４０となる。
【００４５】
図１５から分かるように、光ディスク駆動装置への装着した直後の光ディスク１０は防止膜４の側に瞬間的に凸状に反り、その反り量は、約０．０５度である。この反り量は、従来技術に係る図３の結果（約０．３度）と比較して大幅に小さくなっている。そのあと、光ディスク１０が記録層２の側に凸状に徐々に反り、その反り量は約０．３度である。この反り具合は、従来技術に係る図３の結果とほぼ同じような挙動をしているが、光ディスク１０の瞬間的な反りは大幅に低減されている。
【００４６】
このことは、非記録領域１６におけるクランパ４２との当接領域４０を、複数の溝２１で粗面化することによって、クランパ４２が当接領域４０に接触する接触面積が少なくなり、クランパ４２を介して光ディスク駆動装置からの熱がクランパ４２との当接領域４０に伝導することが起こりにくくなったからだと考えられる。
【００４７】
なお、溝２１の大きさや数や深さやピッチなどは、上述したもの以外であってもよい。また、溝２１は、規則的にあるいは不規則に配置されていてもよい。その際、クランパ４２との接触面積ができるだけ少なくなるように構成することが有効である。溝２１を、非記録領域１６の全面に、あるいは、少なくともクランパ４２との当接領域４０に形成することができる。
【実施例２】
【００４８】
次に、光ディスク用基板１に設けられる低熱伝導要素１２の実施例２に関して、図７を参照しながら説明する。なお、低熱伝導要素１２の形状を除いて、上記実施例１と大略同じ構成であるので、両者の相違点を中心に説明する。
【００４９】
実施例２において、粗面化手段としての溝２２は、図７に示すように、断面がV字形状をしている。断面がＶ字形状をした溝２２を同心円状に形成した低熱伝導要素１２を有する低熱伝導領域５０を非記録領域１６に設けた。センターホール６の外周端部（すなわち非記録領域１６の内周端部）から非記録領域１６の外周端部までの径方向の１５ｍｍの領域において、幅０．８ｍｍ、深さ０．１ｍｍの５本のＶ字状の溝２２を、１．５ｍｍピッチで形成した。このような溝２２は、光ディスク用基板１の第一面７及び第二面８の非記録領域１６にそれぞれ形成した。このような複数の微小な溝２２が形成された低熱伝導領域５０は、粗面となっている。そして、これらの複数の微小な溝２２が粗面化手段として用いられている。この場合、非記録領域１６のおおよそ半分の領域に、低熱伝導領域５０が形成されている。なお、光ディスク用基板１を切削工具で切削加工したり、光ディスク用基板１を研削工具で研削加工したり、溝２２に対応する凸条があらかじめ形成された金型でプレス成形あるいは射出成形したりすることによって、溝２２を形成することができる。
【００５０】
この光ディスク用基板１から図１に示したような構成の光ディスク１０を作成するとともに、上述した方法に従って、２５℃の恒温槽での反り具合と、おおよそ６０℃の光ディスク駆動装置内での反り具合とをそれぞれ経時的に測定した。
【００５１】
実施例２の光ディスク１０は、図１５に示した測定結果と同様に、光ディスク駆動装置への装着した直後に光ディスク１０は防止膜４の側に瞬間的に凸状に約０．０５度反り、そのあと、光ディスク１０が記録層２の側に凸状に徐々に約０．３度に反った。したがって、従来よりも、光ディスク１０の瞬間的な反りが大幅に低減されていた。
【００５２】
なお、溝２２の大きさや数や深さやピッチなどは、上述したもの以外であってもよい。また、溝２２は、規則的にあるいは不規則に配置されていてもよい。その際、クランパ４２との接触面積ができるだけ少なくなるように構成することが有効である。溝２２を、非記録領域１６の全面に、あるいは、少なくともクランパ４２との当接領域４０に形成することができる。
【実施例３】
【００５３】
次に、光ディスク用基板１に設けられる低熱伝導要素１２の実施例３に関して、図８を参照しながら説明する。なお、低熱伝導要素１２の形状を除いて、上記実施例１と大略同じ構成であるので、両者の相違点を中心に説明する。
【００５４】
実施例３において、粗面化手段としての突起２３は、図８に示すように、記録層等が形成される基体領域１４の平滑な基準面から突出している。突起２３を同心円状に形成した低熱伝導要素１２を有する低熱伝導領域５０を非記録領域１６に設けた。センターホール６の外周端部（すなわち非記録領域１６の内周端部）から非記録領域１６の外周端部までの径方向の１５ｍｍの領域において、幅０．８ｍｍ、深さ０．１ｍｍの５本の突起２３を、１．５ｍｍピッチで形成した。このような突起２３は、光ディスク用基板１の第一面７及び第二面８の非記録領域１６にそれぞれ形成した。このような複数の突起２３が形成された低熱伝導領域５０は、粗面となっている。そして、これらの複数の微小な突起２３が粗面化手段として用いられている。この場合、非記録領域１６のおおよそ半分の領域に、低熱伝導領域５０が形成されている。なお、光ディスク用基板１の低熱伝導領域５０に対応する領域の厚さを予め厚くしてしておいて、その対応領域を切削工具で切削加工したり、研削工具で研削加工したり、突起２３に対応する溝部があらかじめ形成された金型でプレス成形あるいは射出成形したりすることによって、突起２３を形成することができる。
【００５５】
この光ディスク用基板１から図１に示したような構成の光ディスク１０を作成するとともに、上述した方法に従って、２５℃の恒温槽での反り具合と、おおよそ６０℃の光ディスク駆動装置内での反り具合とをそれぞれ経時的に測定した。
【００５６】
実施例３の光ディスク１０は、図１５に示した測定結果と同様に、光ディスク駆動装置への装着した直後に光ディスク１０は防止膜４の側に瞬間的に凸状に約０．０５度反り、そのあと、光ディスク１０が記録層２の側に凸状に徐々に約０．３度に反った。したがって、従来よりも、光ディスク１０の瞬間的な反りが大幅に低減されていた。
【００５７】
なお、突起２３の大きさや数や深さやピッチなどは、上述したもの以外であってもよい。また、突起２３は、規則的にあるいは不規則に配置されていてもよい。その際、クランパ４２との接触面積ができるだけ少なくなるように構成することが有効である。突起２３を、非記録領域１６の全面に、あるいは、少なくともクランパ４２との当接領域４０に形成することができる。
【実施例４】
【００５８】
次に、光ディスク用基板１に設けられる低熱伝導要素１２の実施例４に関して、図９を参照しながら説明する。なお、低熱伝導要素１２の形状を除いて、上記実施例１と大略同じ構成であるので、両者の相違点を中心に説明する。
【００５９】
実施例４では、表面を粗面にして微視的な凹凸がランダムに形成された低熱伝導要素１２としての粗面２４を、非記録領域１６の表面に設けた。粗面２４の設けられた領域は、低熱伝導領域５０を構成する。粗面化することによって、クランパ４２が非記録領域１６の表面に接触する実質的な接触面積が減少するが、平坦面の場合での接触面積の半分以下となるように粗面２４の面粗さを調整した。センターホール６の外周端部（すなわち非記録領域１６の内周端部）から非記録領域１６の外周端部までの径方向の１５ｍｍの領域において、低熱伝導領域５０としての粗面２４を形成した。また、粗面２４は、光ディスク用基板１の第一面７及び第二面８にそれぞれ形成した。なお、光ディスク用基板１をサンドペーパーやヤスリでこすったり、粗面２４に対応する粗面があらかじめ形成された金型でプレス成形あるいは射出成形したりすることによって、粗面２４を形成することができる。
【００６０】
この光ディスク用基板１から図１に示したような構成の光ディスク１０を作成するとともに、上述した方法に従って、２５℃の恒温槽での反り具合と、おおよそ６０℃の光ディスク駆動装置内での反り具合とをそれぞれ経時的に測定した。
【００６１】
実施例４の光ディスク１０は、図１５に示した測定結果と同様に、大略同じ挙動で反りが起こったが、実施例１の結果よりもわずかに瞬間的な反り量が大きかった。しかしながら、従来の反り量よりも、大幅に低減されていた。
【００６２】
なお、クランパ４２との実質的な接触面積は、この場合に限定されるものではない。クランパ４２との実質的な接触面積が小さくなるように調整することによって、低熱伝導効果を高めることができる。
【実施例５】
【００６３】
次に、光ディスク用基板１に設けられる低熱伝導要素１２の実施例５に関して、図１０を参照しながら説明する。なお、低熱伝導要素１２の形態を除いて、上記実施例１と大略同じ構成であるので、両者の相違点を中心に説明する。
【００６４】
実施例５において、低熱伝導要素１２としての塗膜２５が形成された低熱伝導領域５０は、図１０に示すように、光ディスク用基板１の非記録領域１６に設けた。センターホール６の外周端部（すなわち非記録領域１６の内周端部）から非記録領域１６の外周端部までの径方向の１５ｍｍの領域において、低熱伝導領域５０を形成した。低熱伝導領域５０に形成された塗膜２５は、粒径１０ミクロンのセラミックビーズ２７をアクリレート樹脂２６に分散させたものである。１０重量部のセラミックビーズ２７がアクリレート樹脂２６に対して添加されている。塗膜２５の膜厚はピーク値が３０ミクロン程度になるように調整されている。セラミックビーズ２７は、それ自身が低熱伝導材料であることに加えて、中空部を有するので、熱伝導率が低くなっている。このような塗膜２５は、光ディスク用基板１の第一面７及び第二面８の非記録領域１６の当接領域４０にそれぞれ形成した。このような塗膜２５が形成された低熱伝導領域５０は、低熱伝導である。
【００６５】
この光ディスク用基板１から図１に示したような構成の光ディスク１０を作成するとともに、上述した方法に従って、２５℃の恒温槽での反り具合と、おおよそ６０℃の光ディスク駆動装置内での反り具合とをそれぞれ経時的に測定した。
【００６６】
実施例５の光ディスク１０は、図１５に示した測定結果と同様に、大略同じ挙動で反りが起こったが、実施例１の結果よりもわずかに瞬間的な反り量が大きかった。しかしながら、実施例５の反り量は、従来の反り量よりも大幅に低減されていた。
【００６７】
なお、クランパ４２との接触面積が少なくなるように塗料の調整をすることは、反り低減に更に効果的である。また、光ディスク１０を製造した後に、塗膜２５を非記録領域１６の当接領域４０に形成するという方法でも、同様の効果を得ることができた。
【実施例６】
【００６８】
次に、光ディスク用基板１に設けられる低熱伝導要素１２の実施例６に関して、図１１を参照しながら説明する。なお、低熱伝導要素１２の形態を除いて、上記実施例１と大略同じ構成であるので、両者の相違点を中心に説明する。
【００６９】
実施例６において、低熱伝導要素１２としての低熱伝導シート２８を、図１１に示すように、光ディスク用基板１の非記録領域１６に配接した。センターホール６の外周端部（すなわち非記録領域１６の内周端部）から非記録領域１６の外周端部までの径方向の１５ｍｍの領域にシート部材２８を貼り付けて、低熱伝導領域５０を形成した。シート部材２８として、シート状の紙を使用した。ポリカーボネートは０．２Ｗ／ｍ・Ｋであり、銀は４３０Ｗ／ｍ・Ｋであることと比較して、紙の熱伝導率は常温で０．０６Ｗ／ｍ・Ｋである。したがって紙は低熱伝導な素材である。用いた紙の厚さは、接着剤込みで０．1ｍｍである。このような紙２８は、光ディスク用基板１の第一面７及び第二面８の非記録領域１６の当接領域４０にそれぞれ貼り付けられた。このような紙２８が貼り付けられた低熱伝導領域５０は、低熱伝導である。
【００７０】
この光ディスク用基板１から図１に示したような構成の光ディスク１０を作成するとともに、上述した方法に従って、２５℃の恒温槽での反り具合と、おおよそ６０℃の光ディスク駆動装置内での反り具合とをそれぞれ経時的に測定した。
【００７１】
実施例６の光ディスク１０は、図１５に示した測定結果と同様に、大略同じ挙動で反りが起こり、実施例１の結果とほとんど同じ大きさの瞬間的な反り量であった。したがって、実施例６の反り量は、従来の反り量よりも大幅に低減されていた。
【００７２】
なお、ここで用いられる低熱伝導材料は、基板材料（ここではポリカーボネート）よりも熱伝導率が低いものである。例えば、天然ゴム、シリコンゴム、ポリウレタンゴム、塩化ビニル樹脂、シリコン樹脂、フェノール樹脂、ポリスチレン樹脂、ポリプロピレン樹脂あるいはグラスウール等が使用可能である。
【実施例７】
【００７３】
次に、光ディスク用基板１に設けられる低熱伝導要素１２の実施例７に関して、図１２を参照しながら説明する。なお、低熱伝導要素１２の形態を除いて、上記実施例１と大略同じ構成であるので、両者の相違点を中心に説明する。
【００７４】
実施例７において、低熱伝導要素１２としての発泡成形部２９を、図１２に示すように、光ディスク用基板１の非記録領域１６に配接した。センターホール６の外周端部（すなわち非記録領域１６の内周端部）から非記録領域１６の外周端部までの径方向の１５ｍｍの領域の表層部分に発泡成形部２９を設けて、低熱伝導領域５０を形成した。発泡成形部２９は、光ディスク基板１を製造する際に、該当場所を発泡成形することによって作成した。発泡成形部２９は主として空気で構成されている。空気の熱伝導率は、常温で約０．０２６Ｗ／ｍ・Ｋであり、非常に低い。したがって、内部に空気を含む発泡成形部２９は、低熱伝導である。このような発泡成形部２９は、光ディスク用基板１の第一面７及び第二面８の非記録領域１６の当接領域４０にそれぞれ形成された。
【００７５】
この光ディスク用基板１から図１に示したような構成の光ディスク１０を作成するとともに、上述した方法に従って、２５℃の恒温槽での反り具合と、おおよそ６０℃の光ディスク駆動装置内での反り具合とをそれぞれ経時的に測定した。
【００７６】
実施例７の光ディスク１０は、図１５に示した測定結果と同様に、大略同じ挙動で反りが起こり、実施例１の結果とほとんど同じ大きさの瞬間的な反り量であった。したがって、実施例７の反り量は、従来の反り量よりも大幅に低減されていた。
【００７７】
なお、上記発泡成形部２９に含まれる気体は、通常、空気であるが、アルゴン等の不活性ガスや窒素ガス等も使用可能である。
【実施例８】
【００７８】
次に、光ディスク用基板１に設けられる低熱伝導要素１２の実施例８に関して、図１２を参照しながら説明する。なお、低熱伝導要素１２の形態を除いて、上記実施例７と大略同じ構成であるので、両者の相違点を中心に説明する。
【００７９】
実施例８において、低熱伝導要素１２としての発泡成形部２９を、図１３に示すように、光ディスク用基板１の非記録領域１６に配接した。センターホール６の外周端部（すなわち非記録領域１６の内周端部）から非記録領域１６の外周端部までの径方向の１５ｍｍの領域の厚み方向に発泡成形部２９を設けて、低熱伝導領域５０を形成した。発泡成形部２９は、光ディスク基板１を製造する際に、該当場所を発泡成形することによって作成した。発泡成形部は主として空気で構成されている。発泡成形部２９は、光ディスク用基板１の第一面７及び第二面８の非記録領域１６の当接領域４０にそれぞれ形成された。
【００８０】
この光ディスク用基板１から図１に示したような構成の光ディスク１０を作成するとともに、上述した方法に従って、２５℃の恒温槽での反り具合と、おおよそ６０℃の光ディスク駆動装置内での反り具合とをそれぞれ経時的に測定した。
【００８１】
実施例８の光ディスク１０は、図１５に示した測定結果と同様に、大略同じ挙動で反りが起こり、実施例１の結果とほとんど同じ大きさの瞬間的な反り量であった。したがって、実施例８の反り量は、従来の反り量よりも大幅に低減されていた。
【００８２】
なお、上記発泡成形部２９に含まれる気体は、空気であるが、アルゴン等の不活性ガスや窒素ガス等も使用可能である。
【実施例９】
【００８３】
次に、光ディスク駆動装置のクランパ４２及び／又はターンテーブル４４に低熱伝導要素１２が設けられる実施例９に関して説明する。
【００８４】
上述した実施例１乃至８は、いずれも、低熱伝導要素１２を光ディスク１０の基板１に配設したものである。実施例９においては、上述した低熱伝導要素１２をクランパ４２及び／又はターンテーブル４４に設けた。すなわち、溝や突起や粗面等の粗面化手段又は塗膜や低熱伝導シートや発泡成形部等の低熱伝導手段を、クランパ４２が基板１に対して当接するクランパ当接面及び／又はターンテーブル４４が基板１に対して当接するテーブル当接面にそれぞれ設けた。したがって、クランパ４２の熱伝導率は、光ディスク用基板１の熱伝導率より低くなっている。
【００８５】
図１に示したような通常構成の光ディスク１０を、低熱伝導要素１２を当接面に配設した光ディスク駆動装置に装着するとともに、上述した方法に従って、２５℃の恒温槽での反り具合と、おおよそ６０℃の光ディスク駆動装置内での反り具合とをそれぞれ経時的に測定した。
【００８６】
実施例９の光ディスク１０は、図１５に示した測定結果と同様に、大略同じ挙動で反りが起こり、実施例１の結果とほとんど同じ大きさの瞬間的な反り量であった。したがって、実施例９の反り量は、従来の反り量よりも大幅に低減されていた。
【実施例１０】
【００８７】
次に、低熱伝導要素１２が、光ディスク駆動装置のクランパ４２及び／又はターンテーブル４４に設けられるとともに、光ディスク用基板１に設けられた実施例１０に関して説明する。
【００８８】
実施例１０は、上述した実施例１乃至９の全てを含む構成である。すなわち、光ディスク１０の基板１と、光ディスク駆動装置のクランパ４２及び／又はターンテーブル４４とに対して、両者の当接部分に低熱伝導要素１２をそれぞれ配設した。低熱伝導要素１２としては、上述したような、溝や突起や粗面等の粗面化手段又は塗膜や低熱伝導シートや発泡成形部等の低熱伝導手段の中から適宜選択したものを使用した。
【００８９】
低熱伝導要素１２を当接面に配設したクランパ４２及び／又はターンテーブル４４を介して、低熱伝導要素１２を配設した光ディスク１０を光ディスク駆動装置に装着するとともに、上述した方法に従って、２５℃の恒温槽での反り具合と、おおよそ６０℃の光ディスク駆動装置内での反り具合とをそれぞれ経時的に測定した。
【００９０】
実施例１０の光ディスク１０は、図１５に示した測定結果と同様に、大略同じ挙動で反りが起こり、実施例１の結果とほとんど同じ大きさの瞬間的な反り量であった。したがって、実施例９の反り量は、従来の反り量よりも大幅に低減されていた。
【００９１】
また、上述した光ディスク駆動装置は、クランパ４２とターンテーブル４４との間で光ディスク１０を挟持する挟持タイプのものである。このタイプ以外にも、例えば、回転シャフトから径方向に弾性的に出没自在のボール状突出体（保持手段）と、ターンテーブルとの間で光ディスクを係着する係着タイプのものもある。この場合、センターホールの側周面と第二面の低熱伝導領域とによって画定する縁部がボール状突出体に弾性的に係着されている。したがって、光ディスク用基板１のセンターホール６の側周面にも、上述したような、溝や突起や粗面等の粗面化手段又は塗膜や低熱伝導シートや発泡成形部等の低熱伝導手段の中から適宜選択した低熱伝導要素１２を設けることができる。
【図面の簡単な説明】
【００９２】
【図１】光ディスクの一般的な構成を示す断面図である。
【図２】従来技術に係る光ディスクの保持状態を模式的に説明する断面図である。
【図３】従来技術に係る光ディスクの反り量の経時変化を示すグラフである。
【図４】本発明に係る光ディスク用基板の概略図である。
【図５】本発明に係る光ディスク用基板の一部破断断面図である。
【図６】本発明の実施例１に係る光ディスク用基板の一部破断拡大断面図である。
【図７】本発明の実施例２に係る光ディスク用基板の一部破断拡大断面図である。
【図８】本発明の実施例３に係る光ディスク用基板の一部破断拡大断面図である。
【図９】本発明の実施例４に係る光ディスク用基板の一部破断拡大断面図である。
【図１０】本発明の実施例５に係る光ディスク用基板の一部破断拡大断面図である。
【図１１】本発明の実施例６に係る光ディスク用基板の一部破断拡大断面図である。
【図１２】本発明の実施例７に係る光ディスク用基板の一部破断拡大断面図である。
【図１３】本発明の実施例８に係る光ディスク用基板の一部破断拡大断面図である。
【図１４】本発明に係る光ディスクの保持状態を模式的に説明する断面図である。
【図１５】本発明に係る光ディスクの反り量の経時変化を示すグラフである。
【符号の説明】
【００９３】
１  光ディスク用基板
２  記録膜
３  保護膜
４  反り防止膜
５  回転軸
６  センターホール
７  第一面
８  第二面
１０  光ディスク
１２  低熱伝導要素
１４  基体領域（非当接領域）
１６  非記録領域（当接領域）
１８  記録領域（非当接領域）
２１  溝（粗面）
２２  溝（粗面）
２３  突起（粗面）
２４  粗面
２５  塗膜
２６  樹脂
２７  セラミックビーズ（微粒子）
２８  紙（低熱伝導シート）
２９  発泡成型部分
４０  当接領域
４２  クランパ（保持手段）
４４  ターンテーブル
４６  回転シャフト
５０  低熱伝導領域
【図１】
2006134465.tif 000003
【図２】
2006134465.tif 000004
【図３】
2006134465.tif 000005
【図４】
2006134465.tif 000006
【図５】
2006134465.tif 000007
【図６】
2006134465.tif 000008
【図７】
2006134465.tif 000009
【図８】
2006134465.tif 000010
【図９】
2006134465.tif 000011
【図１０】
2006134465.tif 000012
【図１１】
2006134465.tif 000013
【図１２】
2006134465.tif 000014
【図１３】
2006134465.tif 000015
【図１４】
2006134465.tif 000016
【図１５】
2006134465.tif 000017